(57)【特許請求の範囲】
【請求項１】
ヒドロキシル基、第一アミノ基、及び第二アミノ基がポリマー重量を基準として０．２重量％未満であり、少なくとも２つの活性メチレン基を有するポリマーの水性分散液；及び少なくとも２つのブロックされていないイソシアネート基と、アルキレンオキシド単位がその中に配置された少なくとも１つのポリエーテル基とを有する水分散可能なポリイソシアネート；
を含む水性コーティング組成物。
【請求項２】
前記ポリマーが、少なくとも２つのエチレン性不飽和モノマーのエマルション重合によって形成される付加ポリマーであって、該モノマーが該付加ポリマーの重量を基準として５重量％〜２５重量％のアセトアセトキシエチルメタクリレートを含むものである請求項１記載の組成物。
【請求項３】
前記付加ポリマーのガラス転移温度が−３０〜４５℃である請求項２記載の組成物。
【請求項４】
コーティング剤の耐薬品性を改良する方法であって：
（ａ）ヒドロキシル基、第一アミノ基、及び第二アミノ基がポリマー重量を基準として０．２重量％未満であり、少なくとも２つの活性メチレン基を有するポリマーの水性分散液；及び少なくとも２つのブロックされていないイソシアネート基と、アルキレンオキシド単位がその中に配置された少なくとも１つのポリエーテル基とを有する水分散可能なポリイソシアネート；
を混合することにより、水性コーティング組成物を形成する工程；
（ｂ）基体に該コーティング組成物を塗布する工程；及び
（ｃ）該コーティング組成物を硬化させる工程；
を含む前記方法。
【請求項５】
硬化された水性コーティング組成物を有する基体であって、該組成物が、ヒドロキシル基、第一アミノ基、及び第二アミノ基がポリマー重量を基準として０．２重量％未満であり、少なくとも２つの活性メチレン基を有するポリマーの水性分散液；及び少なくとも２つのブロックされていないイソシアネート基と、アルキレンオキシド単位がその中に配置された少なくとも１つのポリエーテル基とを有する水分散可能なポリイソシアネート、
を含むものである前記基体。
【発明の詳細な説明】
【０００１】
発明の分野
本発明は、実質的にヒドロキシル基、第一アミノ基、及び第二アミノ基を含まず、少なくとも２つの活性メチレン基を有するポリマーの水性分散液；及び少なくとも２つのイソシアネート基を有するポリイソシアネートの水性分散液、を含む水性コーティング組成物(waterborne coating composition)に関する。
【０００２】
発明の背景
透明又は着色コーティング剤のような水性ポリマー組成物に対しては、大気中への揮発性有機化合物の放出に関する、既に生じているあるいは懸案となっている問題及び法律のため、しばしば、溶剤含有組成物を置換することが要求される。多官能イソシアネートと多官能オリゴマーとの反応生成物、及び、例えば、アクリルポリオールなどの活性水素官能価を有するポリマーから形成される溶剤性ポリウレタンコーティング剤は、それらの優れた性能特性のため、広く使用されている。優れた耐薬品性を含むポリウレタンの性能特性は、周囲環境条件硬化(ambient curing conditions) で発揮することができるが、イソシアネート含有組成物は、多くの場合、二液型組成物として使用する必要がある。すなわち、イソシアネート基と活性水素基との固有の反応性のため、使用する直前に混合しなければならない。水性組成物中の高性能のポリウレタンが非常に望まれている。水性ポリイソシアネート及び水性ポリオール分散液から生成されるウレタン組成物には、公知のものがあるが、ポリイソシアネートとの反応後に残っている残留ヒドロキシ基又はアミノ基が、硬化組成物の耐汚染性及び耐薬品性を低下させる。優れた特性を提供するポリイソシアネートの水性分散液を含む組成物は、コーティング工業に必要とされている。
【０００３】
従来技術の説明
米国特許第５，０７５，３７０号は、ヒドロキシル基を含むポリマーの水溶液及び／又は分散液、及び乳化されたポリイソシアネート成分を含む水性二成分コーティング組成物を開示している。
【０００４】
米国特許第５，２００，４８９号は、平均ＮＣＯ官能価数２〜６の水分散性ポリイソシアネート組成物及びイソシアネート反応性基を含む水性樹脂を含む組成物を開示している。
【０００５】
実質的にヒドロキシル基、第一アミノ基、及び第二アミノ基を含まず、少なくとも２つの活性メチレン基を有するポリマーの水性分散液；及び少なくとも２つのイソシアネート基を有するポリイソシアネートの水性分散液、を含む水性コーティング組成物を開示している文献はない。
【０００６】
発明の説明
本発明の第１の態様では、ヒドロキシル基、第一アミノ基、及び第二アミノ基がポリマー重量を基準として０．２重量％未満であり、少なくとも２つの活性メチレン基を有するポリマーの水性分散液；及び少なくとも２つのブロックされていないイソシアネート基と、アルキレンオキシド単位がその中に配置された少なくとも１つのポリエーテル基とを有する水分散可能なポリイソシアネート；
を含む水性コーティング組成物を提供する。なお、本明細書中の本件発明に関する「少なくとも２つのイソシアネート基を有する」という記載は「少なくとも２つのブロックされていないイソシアネート基を有する」を意味するものである。
【０００７】
本発明の第２の態様では、コーティング剤の耐薬品性を改良する方法であって：（ａ）ヒドロキシル基、第一アミノ基、及び第二アミノ基がポリマー重量を基準として０．２重量％未満であり、少なくとも２つの活性メチレン基を有するポリマーの水性分散液；及び少なくとも２つのブロックされていないイソシアネート基と、アルキレンオキシド単位がその中に配置された少なくとも１つのポリエーテル基とを有する水分散可能なポリイソシアネート；を混合することにより、水性コーティング組成物を形成する工程；（ｂ）基体に該コーティング組成物を塗布する工程；及び（ｃ）該コーティング組成物を硬化させる工程；を含む前記方法を提供する。
【０００８】
本発明の第３の態様では、硬化された水性コーティング組成物を有する基体であって、該組成物が、ヒドロキシル基、第一アミノ基、及び第二アミノ基がポリマー重量を基準として０．２重量％未満であり、少なくとも２つの活性メチレン基を有するポリマーの水性分散液；及び少なくとも２つのブロックされていないイソシアネート基と、アルキレンオキシド単位がその中に配置された少なくとも１つのポリエーテル基とを有する水分散可能なポリイソシアネート、を含むものである前記基体を提供する。
【０００９】
発明の詳細な説明
本発明は、実質的にヒドロキシル基、第一アミノ基、及び第二アミノ基を含まず、少なくとも２つの活性メチレン基を有するポリマーの水性分散液；及び少なくとも２つのイソシアネート基を有するポリイソシアネートの水性分散液、を含む水性コーティング組成物に関する。ここで、”水性コーティング組成物”は、主に水から構成される媒体中の組成物を意味する。該媒体は、水か、又は、例えば、コーティング剤のポットライフ中、イソシアネート基と実質的に反応しないエチレングリコールブチルエーテル及びプロピレングリコールプロピルエーテルのような、少なくとも一つの水混和性溶剤と水との混合物であることができる。コーティング剤のポットライフとは、コーティング組成物が形成された後、該コーティング剤が使用可能な状態である期間、すなわち、実質的な粘度上昇が生じない期間であり、また塗布され、硬化されたコーティング剤のコーティング特性の実質的な低下が生じない期間である。
【００１０】
水性ポリマー組成物中の、少なくとも２つの活性メチレン基を有し、実質的にヒドロキシル基、第一アミノ基及び第二アミノ基を含まないポリマーの水性分散液は、少なくとも一つのエチレン性不飽和モノマー(ethylenically unsaturated monomer) 、例えば、メチルアクリレート、エチルアクリレート、ブチルアクリレート、２−エチルヘキシルアクリレート、デシルアクリレート、メチルメタクリレート、ブチルメタクリレート、及びラウリルメタクリレートなどのアクリルエステルモノマー；アクリルアミド若しくは置換アクリルアミド；スチレン若しくは置換スチレン；ブタジエン；ビニルアセテート若しくは他のビニルエステル；塩化ビニル、塩化ビニリデン、Ｎ−ビニルピロリドンなどのビニルモノマー；アクリロニトリル若しくはメタクリロニトリルの付加重合によって製造することができる。ここで、”活性メチレン基”とは、アセト酢酸、マロン酸、シアノ酢酸のエステル及びアミドを意味する。好ましくは、アセト酢酸のエステルである。活性メチレン基を有しないモノマーのみをポリマーの形成に使用する場合、又は追加のアセトアセテート基が必要な場合、アセトアセテート基を、本明細書の一部として参照される米国特許第４，９６０，９２４号で開示されているアセトアセテート官能連鎖移動剤の使用によって、又は共重合されたモノマーの後反応(post-reaction) によって導入することができる。シアノアセテート及びシアノアセトアミドは、例えば、本明細書の一部として参照される米国特許第３，５５４，９８７号：第３，６５８，８７８号：及び第５，０２１，５１１号において開示されているような、当業者に公知の方法により製造することができる。一般的には、重合性ヒドロキシ−又はアミノ−官能モノマーは、重合前か後に、ジケテン又は他の適当なアセトアセチル化剤との反応によって、対応するアセトアセテート又はアセトアセトアミドに変換することができる（例えば、Comparison of Methods for the Preparation of Acetoacetylated Coating Resins, Witzeman,J.S.;Dell Nottingham,W.;Del Rector,F.J.Coatings Technology; Vol.62,1990,101 （及びこれに含まれる参照文献）参照）。好ましくは、例えば、ビニルアセトアセテート、アセトアセトキシエチルアクリレート、アセトアセトキシエチルメタクリレート（ＡＡＥＭ）、アセトアセトキシプロピルメタクリレート（ＡＡＰＭ）、アリルアセトアセテート、アセトアセトキシブチルメタクリレート、２，３−ジ（アセトアセトキシ）プロピルメタクリレートのようなアセトアセテート官能価を有する、総モノマー重量を基準として約５重量％〜約２５重量％のエチレン性不飽和モノマーの共重合である。特に好ましくは、総モノマー重量を基準として約１０重量％〜約２０重量％のアセトアセトキシエチルメタクリレートを含む少なくとも２つのアセトアセテート基を有するポリマーの水性分散液である。
【００１１】
低量のイオン性モノマー、例えば、総モノマー重量を基準として約０．１重量％〜５重量％の（メタ）アクリル酸、イタコン酸、クロトン酸、フマル酸、マレイン酸、イタコン酸モノメチル、フマル酸モノメチル、フマル酸モノブチル、無水マレイン酸、ジメチルアミノエチル（メタ）アクリレート、２−アクリルアミド−２−メチル−１−プロパンスルホン酸、ビニルスルホン酸ナトリウム、及びホスホエチルメタクリレートを、少なくとも２つの活性メチレン基を有するポリマー中に組み込むことができる。また、低量の多エチレン性不飽和モノマー、例えば、モノマーの総重量を基準として、約０．０１重量％〜約１０重量％のエチレングリコールジメタクリレート、ジビニルベンゼン、アリルメタクリレート、１，４−ブチレングリコールジメタクリレート、１，６−ヘキサンジオールジアクリレート、及びジアリルフタレートを該ポリマー中に組み込むこともできる。
【００１２】
本明細書で使用される”実質的にヒドロキシル基、第一アミノ基及び第二アミノ基を含まない”とは、かかる基を有するモノマーがポリマーに組み込まれないということを意味するが、低量の偶発性のヒドロキシル基、第一アミノ基又は第二アミノ基が使用されるモノマー若しくは開始剤中に不純物として存在していてもよく、ポリマーの重合又は貯蔵の間に生成されてもよい。いずれにしても、ポリマー重量を基準として約０．２重量％未満であれば、ヒドロキシル基、第一アミノ基、及び／又は第二アミノ基をポリマー中に含んでいてもよい。
【００１３】
実質的にヒドロキシル基、第一アミノ基及び第二アミノ基を含まず、少なくとも２つの活性メチレン基を有するポリマーのガラス転移温度（Ｔｇ）は、示差走査熱量計（ＤＳＣ）で測定して、約−３０℃〜約＋４５℃が好ましい。エマルションポリマー試料は、乾燥され、１２０℃に予熱され、−１００℃に急冷され、さらにデータをとっている間２０℃／分の速度で１５０℃まで加熱された。Ｔｇは、半値法(half-height method)を用いて中間点で測定した。より好ましいＴｇは、約−１０℃〜約＋４５℃である。
【００１４】
実質的にヒドロキシル基、第一アミノ基及び第二アミノ基を含まず、少なくとも２つの活性メチレン基を有するポリマーの水性分散液を製造するために好ましいエマルション重合技術は当該技術分野においてよく知られている。公知の界面活性剤、例えば、硫酸アルキルアルカリ若しくは硫酸アルキルアンモニウム、アルキルスルホン酸、脂肪酸、及びオキシエチレン化アルキルフェノールなどのアニオン性及び／又は非イオン性乳化剤を使用することができる。使用される界面活性剤の量は、通常、モノマーの総重量を基準として０．１重量％〜６重量％である。熱又はレドックス開始法を用いることができる。公知のフリーラジカル開始剤、例えば、過酸化水素、ｔ−ブチルヒドロペルオキシド、過硫酸アンモニウム及び／又は過硫酸アルカリを、典型的には、モノマーの総重量を基準とした量で０．０５重量％〜３．０重量％使用することができる。適当な還元体、例えば、イソアスコルビン酸及び亜硫酸水素ナトリウムなどと組み合わせた上記の開始剤を使用するレドックス系も、同様の量で使用することができる。例えば、メルカプタンなどの連鎖移動剤を、ポリマーの分子量を調節するために重合反応中に使用することができる。
【００１５】
実質的にヒドロキシル基、第一アミノ基及び第二アミノ基を含まず、少なくとも２つのアセトアセテート基を有するエマルション重合されたポリマーの粒子径は、直径で約５０ナノメータ〜約５００ナノメータである。少なくとも２つの活性メチレン基を有するポリマーの水性分散液の固形分は、約２０重量％〜約７０重量％とすることができる。
【００１６】
実質的にヒドロキシル基、第一アミノ基及び第二アミノ基を含まず、少なくとも２つの活性メチレン基を有するエマルション重合されたポリマーの粒子は、例えば、内側相と外側相［そのうち外側相が、粒子が分散される水性媒体と接する主相(predominant phase) である］のような２以上のポリマー相を含むことができる。かかる粒子は、通常、各段の組成が異なる多段(multi-stage) エマルション重合によって製造される。２以上のポリマー相を含む粒子には、コア／シェル粒子、シェル相がコアを不完全に包んでいるコア／シェル粒子、多数のコアを有するコア／シェル粒子、相互侵入網目粒子(interpenetrating network particles)などがある。少なくとも２つのアセトアセテート基を有する多段エマルションポリマーを使用する場合、外側相又はシェルポリマーのＴｇは、約−１０℃〜約＋４５℃が好ましい。内側相又はコアポリマーのＴｇは、約２５℃〜約１２０℃が好ましい。内側相又はコアポリマーのＴｇは、約４５℃〜約９０℃がより好ましい。内側相又はコアポリマーの重量と外側相又はシェルポリマーの重量との比は、約２０／８０〜約８０／２０が好ましい。外側相又はシェルポリマーの重量平均分子量は、ゲル透過クロマトグラフィーで測定して、約２０，０００〜約１０，０００，０００が好ましい。アセトアセテート基は、外側相又はシェルポリマー組成中に存在することが好ましい。
【００１７】
本発明の一態様においては、アセトアセテート官能ポリマーバインダーは、ほぼ化学量論量のアンモニア又は第一アミンで処理され、エナミンを形成する。ペンダントアセトアセテートを含むビニルポリマーは、特に、熱エージング(heat aging)により、水中で加水分解され易い。しかしながら、この問題は、製造及び中和後、１モル当量のアンモニア又は第一アミン、例えば、エタノールアミン、メチルアミン、イソプロピルアミン、ブチルアミン又はジグリコールアミンなどで、水性アセトアセテートポリマーを処理することによって解消することができる。
【００１８】
水性コ−ティング組成物は、実質的にヒドロキシル基、第一アミノ基及び第二アミノ基を含まず、少なくとも２つの活性メチレン基を有する水性分散液に加えて、少なくとも２つのイソシアネート基を有するポリイソシアネートの水性分散液を含む。ポリイソシアネートは、脂肪族、脂環式、アラリファティカリー（araliphatically ）及び／又は芳香族イソシアネート基を含むことができる。適当な水分散性イソシアネート及びそれらからイソシアネートの水性分散液を製造する方法は、本明細書の一部として参照される米国特許第４，６６３，３３７号；第５，０７５，３７０号；第５，１８５，２００号；第５，２００，４８９号；及び第５，２５２，６９６号；及びヨーロッパ特許出願ＥＰ４８６，８８１号及びＥＰ５１６，２７７号に開示されている。好ましくは、２〜４個の反応性イソシアネート基を有するポリイソシアネートの水性分散液である。
【００１９】
水性コ−ティング組成物は、実質的にヒドロキシル基、第一アミノ基及び第二アミノ基を含まず、少なくとも２つの活性メチレン基を有するポリマーの水性分散液；及び少なくとも２つのイソシアネート基を有するポリイソシアネートの水性分散液から、機械攪拌などの公知の方法を用いて成分を混合することによって形成される。水分散性ポリイソシアネートは、予め、非反応性物質中若しくは水性媒体中で分散させることができ、あるいは、水性ポリマー分散液の存在下で分散させることができる。
【００２０】
水性組成物中のイソシアネート基の当量と活性メチレン基の当量との比は、約０．１〜約５．０の範囲とすることができる。イソシアネート基の当量と活性メチレン基の当量との好ましい比は、約０．５〜２．０である。
【００２１】
水性コーティング組成物は、少なくとも２つの活性メチレン基を有するポリマーの水性分散液及びポリイソシアネートの水性分散液に加えて、公知の成分、例えば、乳化剤、顔料、充填剤、造膜助剤、移行防止助剤(anti-migration aids) 、非官能性ポリマーの水溶液又は分散液（ここで、”非官能性ポリマー”とは、第一アミノ基、第二アミノ基、ヒドロキシル基、イソシアネート基及び活性メチレン基を含まないポリマーを意味する）、硬化剤、増粘剤、保湿剤、湿潤剤、殺生物剤、可塑剤、消泡剤、着色剤、ワックス、酸化防止剤などを含むことができる。上記の公知の成分の全てが、水性コーティング組成物のポットライフ中に、活性メチレン基及びイソシアネート基と実質的に反応しないことが好ましい。
【００２２】
本発明の水性コーティング組成物を塗布することができる基体としては、木材、プラスチック、皮革、紙、織布及び不織布、金属、石膏、セメント及びアスファルト基体、予め下塗り又はコーティングされた基体などが挙げられる。硬化された水性コーティング組成物は、装飾機能若しくは保護機能、又はその両方を発揮することができ、あるいは、２層のコーティング剤間又は２つのかかる基体間に位置する場合には下塗剤として又は接着剤として機能する。好ましい基体は、木材、金属及びプラスチックである。本発明のコーティング組成物は、コーティング剤を塗布する技術分野においてよく知られている方法、例えば、エアアシストスプレー、エアレススプレー、複数成分スプレーガン(plural component spray guns)、ブラシ、ローラー、スキージ(squeege)、ローラーコーター、カーテンコーターなどによって基体に塗布することができる。
【００２３】
水性コーティング組成物を基体に塗布した後、該コーティング組成物を硬化させる。すなわち、活性メチレン基とイソシアネート基との間に反応を生じさせる。有効なコーティング特性を得るには、適宜の速度で、周囲温度、例えば約０℃〜約３５℃で硬化させることができる。しかしながら、ときには、約３５℃〜約２００℃の温度まで塗布された水性組成物を加熱することによって、特性発生の進行度を早めることが望ましい。硬化温度は、熱安定基体に塗布されるコーティング剤では約２５℃〜約１２０℃が、高温感受性の基体(substrates sensitive to higher temperatures )に塗布されるコーティング剤では約２５℃〜約５０℃が好ましい。
【００２４】
本発明はその実施態様として以下のものを包含する。
１．  実質的にヒドロキシル基、第一アミノ基、及び第二アミノ基を含まず、少なくとも２つの活性メチレン基を有するポリマーの水性分散液；及び少なくとも２つのイソシアネート基を有するポリイソシアネートの水性分散液、を含む水性コーティング組成物。
２．  前記活性メチレン基が、アセトアセテート、アセトアセトアミド、シアノアセテート、及びシアノアミドからなる群から選ばれる前記第１項に記載の組成物。
３．  前記活性メチレン基が、アセトアセテートである前記第１項に記載の組成物。
４．  前記ポリマーが、少なくとも２つのエチレン性不飽和モノマーのエマルション重合によって形成される付加ポリマーであって、該モノマーが該付加ポリマーの重量を基準として約５重量％〜約２５重量％のアセトアセトキシエチルメタクリレートを含むものである前記第１項に記載の組成物。
５．  前記付加ポリマーのガラス転移温度が約−３０℃〜約４５℃である前記第４項に記載の組成物。
６．  前記ポリイソシアネートが、脂肪族イソシアネート基、脂環式イソシアネート基、及びそれらの混合物からなる群から選ばれるイソシアネート基を含む前記第１項に記載の組成物。
７．  前記ポリイソシアネートがイソシアヌレート基を含み、該ポリイソシアネートが１，６−ヘキサメチレンジイソシアネートから形成されたものである前記第１項に記載の組成物。
８．  コーティング剤の耐薬品性を改良する方法であって：
（ａ）実質的にヒドロキシル基、第一アミノ基、及び第二アミノ基を含まず、少なくとも２つの活性メチレン基を有するポリマーの水性分散液；及び少なくとも２つのイソシアネート基を有するポリイソシアネートの水性分散液を混合することにより、水性コーティング組成物を形成する工程；
（ｂ）基体に該コーティング組成物を塗布する工程；及び
（ｃ）該コーティング組成物を硬化させる工程；
を含む前記方法。
９．  前記活性メチレン基が、アセトアセテート、アセトアセトアミド、シアノアセテート、及びシアノアミドからなる群から選ばれる前記第８項に記載の方法。
１０．  前記ポリマーが、少なくとも２つのエチレン性不飽和モノマーのエマルション重合によって形成される付加ポリマーであって、該モノマーが該付加ポリマーの重量を基準として約５重量％〜約２５重量％のアセトアセトキシエチルメタクリレートを含むものである前記第８項に記載の方法。
１１．  前記付加ポリマーのガラス転移温度が約−３０℃〜約４５℃である前記第１０項に記載の方法。
１２．  前記ポリイソシアネートが、脂肪族イソシアネート基、脂環式イソシアネート基、及びそれらの混合物からなる群から選ばれるイソシアネート基を含む前記第８項に記載の方法。
１３．  前記ポリイソシアネートがイソシアヌレート基を含み、該ポリイソシアネートが１，６−ヘキサメチレンジイソシアネートから形成されたものである前記第８項に記載の方法。
１４．  硬化された水性コーティング組成物を有する基体であって、該組成物が、実質的にヒドロキシル基、第一アミノ基、及び第二アミノ基を含まず、少なくとも２つの活性メチレン基を有するポリマーの水性分散液；及び少なくとも２つのイソシアネート基を有するポリイソシアネートの水性分散液、を含むものである前記基体。
１５．  前記活性メチレン基が、アセトアセテート、アセトアセトアミド、シアノアセテート、及びシアノアミドからなる群から選ばれる前記第１４項に記載の基体。
１６．  前記ポリマーが、少なくとも２つのエチレン性不飽和モノマーのエマルション重合によって形成される付加ポリマーであって、該モノマーが該付加ポリマーの重量を基準として約５重量％〜約２５重量％のアセトアセトキシエチルメタクリレートを含むものである前記第１４項に記載の基体。
１７．  前記付加ポリマーのガラス転移温度が約−３０℃〜約４５℃である前記第１６項に記載の基体。
１８．  前記ポリイソシアネートが、脂肪族イソシアネート基、脂環式イソシアネート基、及びそれらの混合物からなる群から選ばれるイソシアネート基を含む前記第１４項に記載の基体。
１９．  前記ポリイソシアネートがイソシアヌレート基を含み、該ポリイソシアネートが１，６−ヘキサメチレンジイソシアネートから形成されたものである前記第１４項に記載の基体。
２０．  前記基体が木材である前記第１６項に記載の基体。
以下実施例により、少なくとも２つの活性メチレン基を有するポリマーの水性分散液及び少なくとも２つのイソシアネート基を有するポリイソシアネートの水性分散液を含む水性コーティング組成物を説明する。これらは、本発明を制限するものと解釈してはならず、本発明の他の態様は当業者にとっては明らかであろう。
【００２５】
実施例１．ポリマーの水性分散液の調製
試料１及び比較試料Ａの調製
８５℃に加熱された、１３８３．０ｇの脱イオン水（ＤＩ水）及び４８．２ｇのドデシルベンゼンスルホン酸ナトリウム（活性成分２３％）の水溶液を含む５リットルの反応器に、攪拌下、４３．４ｇのモノマーエマルションを添加し、次に、１５ｇのＤＩ水でリンスされ反応器中に加えた。次に、１５．０ｇのＤＩ水中の２．０８ｇの過硫酸アンモニウムの溶液、及び４５ｇのＤＩ水中の２．０８ｇの炭酸ナトリウムの溶液を添加した。最初の添加から１０分後、温度は８５℃であり、モノマーエマルションの残分及び１５０．０ｇのＤＩ水中の２．０８ｇの過硫酸アンモニウムを一定速度で添加し始めた。温度は、モノマーエマルション及び触媒の添加中、１８０分間にわたって８５℃で維持した。触媒／活性剤の対をモノマーエマルション及び触媒の供給が完了した後添加した。最終反応混合物を２９％のアンモニア水でｐＨ値７．５に中和した。比較試料Ａは、ブルックフィールド粘度２２ｃｐｓ、固形分約３８．３重量％、及び粒子径８１ナノメータであった。試料１は、ブルックフィールド粘度９ｃｐｓ、固形分約３７．７重量％、及び粒子径８０ナノメータであった。
【００２６】
表１．１  比較試料Ａのモノマーエマルション
ＤＩ水                                  ４２５．６０
アニオン性界面活性剤（２３％活性）        ８７．３６
ブチルアクリレート                      ８０６．４８
メチルメタクリレート                    ５５１．５１
メタクリル酸                              ２７．７１
【００２７】
表１．２  試料１のモノマーエマルション
ＤＩ水                                  ４２５．６０
アニオン性界面活性剤（２３％活性）        ８７．３６
ブチルアクリレート                      ７０８．０８
メチルメタクリレート                    ５１１．３２
アセトアセトキシエチルメタクリレート    １３８．６０
メタクリル酸                              ２７．７１
【００２８】
実施例２．ポリマーの水性分散液の調製
試料２〜３及び比較試料Ｂ〜Ｃの調製
８５℃に加熱された、１３８３．０ｇの脱イオン水（ＤＩ水）及び４８．２ｇのドデシルベンゼンスルホン酸ナトリウム（活性成分２３％）の水溶液を含む５リットルの反応器に、攪拌下、４３．４ｇのモノマーエマルション＃１（ＭＥ＃１）を添加し、次に、１５ｇのＤＩ水でリンスされ反応器中に加えた。次に、１５．０ｇのＤＩ水中の２．０８ｇの過硫酸アンモニウムの溶液、及び４５ｇのＤＩ水中の２．０８ｇの炭酸ナトリウムの溶液を添加した。最初の添加から１０分後、温度は８５℃であり、モノマーエマルション＃１の残分及び７５．０ｇのＤＩ水中の１．０４ｇの過硫酸アンモニウムの添加を開始した。温度は、モノマーエマルション＃１及び一緒に供給する触媒＃１の添加中、９０分間にわたって８５℃で維持した。３０分後、温度は８５℃であり、モノマーエマルション＃２（ＭＥ＃２）及び触媒＃２の添加を開始した。温度は、モノマーエマルション＃２及び触媒＃２の添加中、９０分間にわたって８５℃であった。触媒／活性剤の対をモノマーエマルション＃２の供給を完了した後添加した。最終反応混合物を２９％のアンモニア水でｐＨ値７．５に中和した。試料２は、ブルックフィールド粘度２８ｃｐｓ、固形分約３７．５重量％、及び粒子径７１ナノメータであった。比較試料Ｂは、ブルックフィールド粘度１１３ｃｐｓ、固形分約３７．８重量％、及び粒子径７６ナノメータであった。比較試料Ｃは、ブルックフィールド粘度３６ｃｐｓ、固形分約３７．６重量％、及び粒子径７０ナノメータであった。試料３は、ブルックフィールド粘度２６ｃｐｓ、固形分約３８．１重量％、及び粒子径７１ナノメータであった。試料４は、ブルックフィールド粘度２１ｃｐｓ、固形分約３７．９重量％、及び粒子径７６ナノメータであった。
【００２９】
表２．１  試料２のモノマーエマルション
ＭＥ＃１
ＤＩ水                                  ２１２．８４
アニオン性界面活性剤（２３％活性）        ４３．６８
メチルメタクリレート                    ５５７．０２
ブチルアクリレート                        ７３．４３
スチレン                                  ５５．４２
メタクリル酸                                ６．９３
ＭＥ＃２
ＤＩ水                                  ２１２．８４
アニオン性界面活性剤（２３％活性）        ４３．６８
ブチルアクリレート                      ３７２．７０
メチルメタクリレート                    １４６．９０
アセチルアセトキシエチルメタクリレート  １３８．６０
メタクリル酸                              ３４．６０
【００３０】
表２．２  比較試料Ｂのモノマーエマルション
ＭＥ＃１
ＤＩ水                                  ２１２．８４
アニオン性界面活性剤（２３％活性）        ４３．６８
メチルメタクリレート                    ５５７．０２
ブチルアクリレート                        ７３．４３
スチレン                                  ５５．４２
メタクリル酸                                ６．９３
ＭＥ＃２
ＤＩ水                                  ２１２．８４
アニオン性界面活性剤（２３％活性）        ４３．６８
ブチルアクリレート                      ３７２．７０
メチルメタクリレート                    １４６．９０
ヒドロキシエチルメタクリレート          １３８．６０
メタクリル酸                              ３４．６０
【００３１】
表２．３  比較試料Ｃで使用されたモノマーエマルション
ＭＥ＃１
ＤＩ水                                  ２１２．８４
アニオン性界面活性剤（２３％活性）        ４３．６８
メチルメタクリレート                    ５５７．０２
ブチルアクリレート                        ７３．４３
スチレン                                  ５５．４２
メタクリル酸                                ６．９３
ＭＥ＃２
ＤＩ水                                  ２１２．８４
アニオン性界面活性剤（２３％活性）        ４３．６８
ブチルアクリレート                      ３７２．７０
メチルメタクリレート                    １４６．９０
ヒドロキシエチルメタクリレート            ６９．３０
アセトアセトキシエチルメタクリレート      ６９．３０
メタクリル酸                              ３４．６３
【００３２】
表２．４  試料３で使用されたモノマーエマルション
ＭＥ＃１
ＤＩ水                                  ２１２．８０
アニオン性界面活性剤（２３％活性）        ４３．６０
メチルメタクリレート                    ３３５．３４
アクリロニトリル                        １３８．５６
ブチルアクリレート                      １３５．８０
スチレン                                  ６９．２９
メタクリル酸                                ６．９３
アリルメタクリレート                        ６．９３
ＭＥ＃２
ＤＩ水                                  ２１２．８０
アニオン性界面活性剤（２３％活性）        ４３．６０
ブチルアクリレート                      ３６０．２９
メチルメタクリレート                    １５９．３６
アセトアセトキシエチルメタクリレート    １３８．５７
メタクリル酸                              ３４．６４
【００３３】
表２．５  試料４で使用されたモノマーエマルション
ＭＥ＃１
ＤＩ水                                  ２１２．８０
アニオン性界面活性剤                      ４３．６８
メチルメタクリレート                    ４９１．９３
ブチルアクリレート                        ９０．０７
スチレン                                  ６９．２９
メタクリル酸                              ３４．６４
アリルメタクリレート                        ６．９３
ＭＥ＃２
ＤＩ水                                  ２１２．８０
アニオン性界面活性剤                      ４３．６８
ブチルアクリレート                      ４１５．７２
アセトアセトキシエチルメタクリレート    １３８．５７
アクリロニトリル                          ６９．２９
メタクリル酸                              ３４．６４
スチレン                                  ３４．６４
【００３４】
実施例３  水性コーティング組成物の調製及び評価
組成物ｉ及び比較組成物ａ〜ｅの調製
表３．１に示されている順で、攪拌しながら成分を添加することによって水性組成物を調製した。
【００３５】
0003987590.tif 000002
【００３６】
表３．１の註：
１）ＥＢ＝エチレングリコールモノエチルエーテル
２）ＴＥＧＯＧＬＩＤＥは、Tegochemie Service USAの商標である；ＴＥＧＯＧＬＩＤＥは、スリップ剤である。
３）ＡＣＲＹＳＯＬは、ローム・アンド・ハース・カンパニーの商標である；Ａｃｒｙｓｏｌ  ＲＭ−８２５は、レオロジー改質剤である。
４）ＢＡＹＨＹＤＵＲは、マイルス・インコーポレーテッドの商標である；ＢＡＹＨＹＤＵＲ  ＸＰ−７０６３は、少なくとも２つのイソシアネート基を有する水分散性ポリイソシアネートである。
【００３７】
水性組成物ｉ及び比較組成物ａ〜ｅを、製造後２〜４時間経過後、公知のエアスプレーガンを用いてカエデのベニヤ材パネルに塗布した。カエデ材パネルに、塗膜間で軽くサンダー仕上げして、乾燥塗膜の厚さをそれぞれ１．０ミルとなるように２度塗りした。それぞれのコーティング後、２０分間のフラッシュオフ後、パネルを１０分間、１４０゜Ｆで強制乾燥し、試験前に５日間、３３℃で硬化させた。試験結果を表３．２に示す。
【００３８】
0003987590.tif 000003
【００３９】
本発明の水性組成物ｉの硬化された塗膜の耐薬品性及び耐汚染性は、比較組成物ａ〜ｅよりも優れている。
【００４０】
実施例４  水性コーティング組成物の調製及び評価
組成物ｉｉ〜ｉｖ及び比較組成物ｆ〜ｈの調製
表４．１に示されている順で、攪拌しながら成分を添加することによって水性組成物を調製した。
【００４１】
0003987590.tif 000004
【００４２】
表４．１の註：
１）ＤＰＭ＝ジプロピレングリコールモノメチルエーテル
２）ＥＢ＝エチレングリコールモノエチルエーテル
３）ＴＥＧＯＧＬＩＤＥは、Tegochemie Service USAの商標である；ＴＥＧＯＧＬＩＤＥは、スリップ剤である。
４）ＡＣＲＹＳＯＬは、ローム・アンド・ハース・カンパニーの商標である；Ａｃｒｙｓｏｌ  ＲＭ−８２５は、レオロジー改質剤である。
５）ＢＡＹＨＹＤＵＲは、マイルス・インコーポレーテッドの商標である；ＢＡＹＨＹＤＵＲ  ＸＰ−７０６３は、少なくとも２つのイソシアネート基を有する水分散性ポリイソシアネートである。
６）ＢＡＹＨＹＤＲＯＬは、マイルス・インコーポレーテッドの商標である；ＢＡＹＨＹＤＲＯＬ  ＸＰ−７０４３は、少なくとも２つのイソシアネート基を有する水分散性ポリイソシアネートである。
【００４３】
水性組成物ｉｉ〜ｉｖ及び比較組成物ｆ〜ｈを、製造後１〜４時間経過後、公知のエアスプレーガンを用いてカエデのベニヤ材パネルに塗布した。カエデ材パネルに２度塗りし、塗膜間で軽くサンダー仕上げして、乾燥塗膜の厚さをそれぞれ１．０〜１．２ミルとした。短時間のフラッシュオフ後、パネルを強制乾燥し、試験前に、１２０゜Ｆで一晩硬化させた。試験結果を表４．２に示す。
【００４４】
0003987590.tif 000005
【００４５】
本発明の水性組成物ｉｉの硬化された塗膜の耐薬品性及び耐汚染性は、比較組成物ｆよりも優れている；本発明の水性組成物ｉｉｉも同様に、比較組成物ｇよりも優れている；本発明の水性組成物ｉｖも同様に、比較組成物ｈよりも優れている。
【００４６】
実施例５  水性コーティング組成物の調製及び評価
組成物ｖ〜ｖｉ及び比較組成物ｊ〜ｌの調製
表５．１に示されている順で、水性組成物を、攪拌しながら成分を添加することによって調製した。比較試料Ｄは、ヒドロキシル基、アミノ基、及び活性メチレン基を含まないアクリルラテックスポリマーであった。
【００４７】
0003987590.tif 000006
【００４８】
表５．１の註：
１）ＤＥＢ＝ジエチレングリコールモノブチルエーテル
２）ＥＢ＝エチレングリコールモノエチルエーテル
３）ＴＥＧＯＧＬＩＤＥは、Tegochemie Service USAの商標である；ＴＥＧＯＧＬＩＤＥは、スリップ剤である。
４）ＡＣＲＹＳＯＬは、ローム・アンド・ハース・カンパニーの商標である；Ａｃｒｙｓｏｌ  ＲＭ−８２５は、レオロジー改質剤である。
５）ＢＹＫ  ３４６は、Ｂｙｋ−Ｍａｌｌｉｎｋｒｏｄｔ  Ｃｏ．の商標である。
６）ＤＥＳＭＯＤＵＲは、バイエル・アクチェンゲゼルシャフトの商標である：ＤＥＳＭＯＤＵＲ  ＶＰ  ＬＳ  ２０３２は、少なくとも２つのイソシアネート基を有する水分散性ポリイソシアネートである。
７）ＢＡＳＯＮＡＴは、ＢＡＳＦ  ＡＧの商標である：ＢＡＳＯＮＡＴ  Ｐ  ＬＲ  ８８７８は、少なくとも２つのイソシアネート基を有する水分散性ポリイソシアネートである。
【００４９】
水性組成物ｖ〜ｖｉ及び比較組成物ｊ〜ｌを、製造後２〜４時間経過後、圧縮エアスプレーガンを用いて、カエデのベニヤ材、ＮＯＲＹＬ  ８４４（ＮＯＲＹＬは、ゼネラルエレクトリックコーポレーションの商標である；ポリフェニレンオキシド／ポリスチレンプラスチック）、及び下塗りされたポリプロピレンパネルに塗布した。プラスチックパネルは１度塗りで、塗膜の乾燥膜厚は、１．０ミルであった。カエデ材パネルには２度塗りし、塗膜間で軽くサンダー仕上げして、各塗膜の厚さを１．０ミルとした。パネルを周囲条件下で乾燥し、試験前１週間エージングした。試験結果を表５．２に示す。
【００５０】
0003987590.tif 000007
【００５１】
表５．２の註：
１）ＤＲＥＦＴは、プロクター  アンド  ギャンブル  カンパニーの商標である。
２）ＮＯＲＹＬは、ゼネラルエレクトリックコーポレーションの商標である。
【００５２】
本発明の水性組成物ｖ〜ｖｉの硬化された塗膜の耐薬品性及び耐汚染性は、比較組成物ｊ〜ｌよりも優れている。
【００５３】
実施例６  水性メインテナンスコーティング組成物の調製及び評価
メインテナンスコーティング組成物ｖｉｉ及び比較組成物ｍ〜ｏの調製
表６．１に示されている成分で、水性組成物を調製した。水１、ＴＡＭＯＬ６８１Ｍ、アンモニア、ＴＲＩＴＯＮ  ＣＦ−１０及びＴＩＯＮＡ  ＲＣＬ−６２８を高速カウレスディゾルバー(Cowles dissolver)を用いて分散させた。他の成分は、攪拌しながら、示された順で添加した。
【００５４】
0003987590.tif 000008
【００５５】
表６．１の註：
１）ＴＡＭＯＬは、ローム・アンド・ハース・カンパニーの商標である；Ｔａｍｏｌ  ６８１Ｍは、アニオン性顔料分散剤である。。
２）ＴＲＩＴＯＮは、ユニオンカーバイドカンパニーの商標である。ＴＲＩＴＯＮ  ＣＦ−１０は、アニオン性界面活性剤である。
３）ＴＩＯＮＡは、ＳＣＭ  Ｃｈｅｍｉｃａｌｓの商標である。ＴＩＯＮＡ  ＲＣＬ−６２８は、二酸化チタンである。
４）ＡＣＲＹＳＯＬは、ローム・アンド・ハース・カンパニーの商標である；Ａｃｒｙｓｏｌ  ＲＭ−８２５は、レオロジー改質剤である。
５）ＢＡＹＨＹＤＲＯＬは、マイルス・インコーポレーテッドの商標である；ＢＡＹＨＹＤＲＯＬ  ＸＰ−７０４３は、少なくとも２つのイソシアネート基を有する水分散性ポリイソシアネートである。
【００５６】
処理されたアルミニウムパネルに、１０ミルのドローダウンブレード(drawdown blade)を用いて、乾燥塗膜の厚さ２ミルとなるように、エポキシ下塗剤（Sherwin-Williams Co. Tile-Clad II)をコーティングした。試料を、トップコートを塗布する前に、１日間乾燥した。トップコート水性組成物ｖｉｉ及び比較組成物ｍ〜ｏを、乾燥塗膜の厚さ２ミルとなるように、１０ミルのブレードを用いてドローダウンした。コーティング剤を試験前に周囲条件で５日間硬化させた。コーティング剤上に１インチ四方のチーズクロスを配置し、試験液をチーズクロスに含浸させることによって、スポット試験を行った。試験結果を表６．２に示す。
【００５７】
0003987590.tif 000009
【００５８】
表６．２の註：
１）ＭＥＫは、メチルエチルケトンである。
本発明の水性組成物ｖｉｉの硬化されたメインテナンスコーティング塗膜の耐薬品性は、比較組成物ｍ〜ｏよりも優れている。